(57)【要約】【課題】補強層が厚さの異なる部位を含むときに加熱硬化に起因する補強層での歪みの発生を抑えつつ短時間で製造可能な高圧タンク、及び、その製造方法を提供する。【解決手段】高圧タンク１は、筒状に形成された容器本体１０と、熱硬化性樹脂が含浸された繊維強化部材３１が容器本体１０の外面に巻き付けられることにより形成された、容器本体１０の外面を覆う補強層３０と、繊維強化部材３１に付与され、補強層３０の厚さに応じて繊維強化部材３１の単位体積当たりの付与量が変更された、熱硬化性樹脂の硬化を促進させる硬化促進剤４０と、を備える。【選択図】図７
2019178702.tif 000002
【特許請求の範囲】
【請求項１】
筒状に形成された容器本体と、
熱硬化性樹脂が含浸された繊維強化部材が前記容器本体の外面に巻き付けられることにより形成された、前記容器本体の外面を覆う補強層と、
前記繊維強化部材に付与され、前記補強層の厚さに応じて前記繊維強化部材の単位体積当たりの付与量が変更された、前記熱硬化性樹脂の硬化を促進させる硬化促進剤と、
を備える、高圧タンク。
【請求項２】
前記硬化促進剤の前記付与量は、前記補強層の厚さが大きい前記繊維強化部材の部位ほど多い、請求項１に記載の高圧タンク。
【請求項３】
前記硬化促進剤の前記付与量は、前記補強層の表面から深い前記繊維強化部材の部位ほど多い、請求項１又は２に記載の高圧タンク。
【請求項４】
前記硬化促進剤の前記付与量は、前記補強層の厚さに応じて前記硬化促進剤の濃度変更により変更されている、請求項１乃至３の何れか一項に記載の高圧タンク。
【請求項５】
前記硬化促進剤は、前記容器本体の外面への前記繊維強化部材の巻き付けが実施されている過程で、該巻き付けが開始される直前の前記繊維強化部材の部位に塗布される、請求項１乃至４の何れか一項に記載の高圧タンク。
【請求項６】
前記補強層は、前記容器本体の長手方向端側の厚さに比べて長手方向中央側の厚さが大きくなるように形成されている、請求項１乃至５の何れか一項に記載の高圧タンク。
【請求項７】
前記容器本体は、筒状の樹脂ライナと、前記樹脂ライナの軸方向両端の開口に嵌められる口金と、を有する、請求項１乃至６の何れか一項に記載の高圧タンク。
【請求項８】
筒状に形成された容器本体と、熱硬化性樹脂が含浸された繊維強化部材が前記容器本体の外面に巻き付けられることにより形成された、前記容器本体の外面を覆う補強層と、を備える高圧タンクを製造する方法であって、
前記繊維強化部材に前記熱硬化性樹脂の硬化を促進させる硬化促進剤を付与する際、前記繊維強化部材の単位体積当たりに付与する前記硬化促進剤の付与量を、前記補強層の厚さに応じて変更する、高圧タンクの製造方法。
【請求項９】
前記付与量を前記補強層の厚さが大きい前記繊維強化部材の部位ほど多くする、請求項８に記載の高圧タンクの製造方法。
【請求項１０】
前記容器本体の外面への前記繊維強化部材の巻き付けが実施されている過程で、該巻き付けが開始される直前の前記繊維強化部材の部位に前記硬化促進剤を塗布する、請求項８又は９に記載の高圧タンクの製造方法。
【発明の詳細な説明】
【技術分野】
【０００１】
本発明は、例えば水素燃料を充填する水素タンクなどの内圧の高い容器に適用される高圧タンク及びその製造方法に関する。
【背景技術】
【０００２】
従来、水素燃料などを充填する高圧タンクが知られている（例えば、特許文献１）。特許文献１に記載された高圧タンクは、容器本体と、補強層と、を備えている。容器本体には、ガスが充填されるタンク室が形成されている。容器本体は、軸方向に延びる円筒部と、円筒部の軸方向両端それぞれに形成されるドーム部と、を有している。補強層は、容器本体の円筒部及びドーム部の外面を覆っている。補強層は、熱硬化性樹脂が含浸された繊維強化部材が容器本体の外面に複数回巻き付けられることにより形成されている。繊維強化部材が容器本体の外面に巻き付けられると、その後、外部加熱装置を用いて硬化処理（具体的には、加熱処理）が実行される。これにより、繊維強化部材に含浸された熱硬化性樹脂が硬化するので、補強層により容器本体が補強された高圧タンクが製造される。
【０００３】
一般的に、外部加熱装置による硬化処理が繊維強化部材の巻き付け完了後に行われる構成では、繊維強化部材が巻き付けられた補強層の厚さが大きいほど、その補強層での各部位間（例えば、表面部と奥部との間）で含浸樹脂の硬化に要する時間がずれ易く、硬化タイミングに差が生じ易い。繊維強化部材の巻き付けが完了した補強層内で硬化タイミングの差が大きいと、補強層で硬化収縮差による歪みが発生し易く補強層の強度低下に繋がる。そこで、上記特許文献１記載の高圧タンクでは、繊維強化部材が容器本体の外面に巻き付けられる補強層の形成過程で、高圧タンクの外方に配置された外部加熱装置を用いて、その繊維強化部材に含浸されている熱硬化性樹脂が順次加熱される。これにより、繊維強化部材の巻き付け完了前にその各部位が順に硬化されるので、補強層の厚さが大きいときにも、その補強層での歪みの発生を抑えることができる。
【先行技術文献】
【特許文献】
【０００４】
【特許文献１】特開２０１１−１７９６３８号公報
【発明の概要】
【発明が解決しようとする課題】
【０００５】
ところで、補強層の厚さは、容器本体の長手方向位置に応じて異なることがある。上記の高圧タンクでは、繊維強化部材が容器本体の外面に巻き付けられる補強層での硬化収縮差による歪みの発生を抑えるために、その補強層の形成過程で、その巻き付けられていく繊維強化部材に含浸されている熱硬化性樹脂を、外部加熱装置を用いて常に加熱し続けることが必要である。このため、補強層の厚さが異なる部位でも硬化収縮差による歪みの発生を抑えることは可能である。しかしながら、この構成では、繊維強化部材が容器本体の外面に巻き付けられている過程で外部加熱装置が常にその繊維強化部材に含浸されている熱硬化性樹脂を加熱し続けるので、繊維強化部材の巻き付けと加熱硬化とを並行して行うことが必要である。この場合は、繊維強化部材の巻き付けられた部位が加熱硬化されるまで次層の巻き付けを待つことが必要であるので、高圧タンクの製造時間が長くなるおそれがある。
【０００６】
本発明は、このような点に鑑みてなされたものであり、補強層が厚さの異なる部位を含むときに加熱硬化に起因する補強層での歪みの発生を抑えつつ短時間で製造可能な高圧タンク及びその製造方法を提供することを目的とする。
【課題を解決するための手段】
【０００７】
本発明は、筒状に形成された容器本体と、熱硬化性樹脂が含浸された繊維強化部材が前記容器本体の外面に巻き付けられることにより形成された、前記容器本体の外面を覆う補強層と、前記繊維強化部材に付与され、前記補強層の厚さに応じて前記繊維強化部材の単位体積当たりの付与量が変更された、前記熱硬化性樹脂の硬化を促進させる硬化促進剤と、を備える、高圧タンクである。
【０００８】
この構成によれば、熱硬化性樹脂が含浸された繊維強化部材には、その熱硬化性樹脂の硬化を促進する硬化促進剤が付与されている。繊維強化部材の単位体積当たりに付与される硬化促進剤の付与量は、筒状の容器本体の外面に巻き付けられた繊維強化部材により形成された補強層の厚さに応じて変更されている。このように硬化促進剤の付与量が変更されていれば、補強層の厚さが大きい部位と小さい部位との間での含浸樹脂の硬化に要する時間のズレが抑えられ、補強層内での硬化タイミングの差が小さくなる。従って、補強層が厚さの異なる部位を含むときに、その補強層での加熱硬化に起因する歪みの発生が抑えられる。また、この構成によれば、繊維強化部材の加熱硬化が、容器本体の外面への繊維強化部材の巻き付け完了後に行われても、補強層での加熱硬化に起因する歪みの発生が有効に抑えられる。従って、高圧タンクが、補強層での加熱硬化に起因する歪みの発生が抑えられつつ短時間で製造される。
【０００９】
また、本発明は、筒状に形成された容器本体と、熱硬化性樹脂が含浸された繊維強化部材が前記容器本体の外面に巻き付けられることにより形成された、前記容器本体の外面を覆う補強層と、を備える高圧タンクを製造する方法であって、前記繊維強化部材に前記熱硬化性樹脂の硬化を促進させる硬化促進剤を付与する際、前記繊維強化部材の単位体積当たりに付与する前記硬化促進剤の付与量を、前記補強層の厚さに応じて変更する、高圧タンクの製造方法である。
【００１０】
この構成によれば、熱硬化性樹脂が含浸された繊維強化部材には、その熱硬化性樹脂の硬化を促進する硬化促進剤が付与される。繊維強化部材の単位体積当たりに付与される硬化促進剤の付与量は、筒状の容器本体の外面に巻き付けられた繊維強化部材により形成された補強層の厚さに応じて変更される。このように硬化促進剤の付与量が変更されれば、補強層の厚さが大きい部位と小さい部位との間での含浸樹脂の硬化に要する時間のズレを抑えることができ、補強層内での硬化タイミングの差を小さくすることができる。従って、補強層が厚さの異なる部位を含むときに、その補強層での加熱硬化に起因する歪みの発生を抑えることができる。また、この構成によれば、繊維強化部材の加熱硬化が、容器本体の外面への繊維強化部材の巻き付け完了後に行われても、補強層での加熱硬化に起因する歪みの発生が有効に抑えられる。従って、補強層での加熱硬化に起因する歪みの発生を抑えつつ、高圧タンクを短時間で製造することができる。
【図面の簡単な説明】
【００１１】
【図１】本発明の一実施形態に係る高圧タンクの正面図である。
【図２】実施形態の高圧タンクを図１に示すII−II位置で切断した際の断面図である。
【図３】実施形態の高圧タンクを図１に示す矢印IIIで見た際の矢視図である。
【図４】実施形態の高圧タンクの要部の拡大断面図である。
【図５】実施形態の高圧タンクが備える補強層を形成する繊維強化部材に硬化促進剤を付与する手法を説明するための図である。
【図６】実施形態の高圧タンクが備える補強層を加熱硬化させる手法を説明するための図である。
【図７】実施形態の高圧タンクが備える補強層における硬化促進剤を付与する付与量の分布の一例を表した断面図である。
【図８】実施形態の高圧タンクが備える補強層での、表面からの深さ位置と単位体積当たりの硬化促進剤の付与量との関係の一例を表した図である。
【図９】本発明の一変形形態に係る高圧タンクが備える補強層における硬化促進剤を付与する付与量の分布の一例を表した断面図である。
【図１０】変形形態の高圧タンクが備える補強層での、補強層の厚さと単位体積当たりの硬化促進剤の付与量との関係の一例を表した図である。
【発明を実施するための形態】
【００１２】
以下、本発明に係る高圧タンク及びその製造方法の具体的な実施形態及びその変形形態について図面を用いて説明する。
【００１３】
一実施形態の高圧タンク１は、例えば水素ガスや天然ガスなどを高圧で充填することが可能なタンクである。高圧タンク１は、例えば自動車などに搭載される。高圧タンク１は、図１及び図３に示す如く、容器本体１０を備えている。容器本体１０は、略円筒状に形成されている。容器本体１０の内部には、図２に示す如く、ガスが充填されるタンク室１１が形成されている。タンク室１１は、所定の容量を有している。以下、高圧タンク１又は容器本体１０の軸が延びる方向を、適宜、軸方向Ａと称す。
【００１４】
容器本体１０は、ライナ１２と、口金１３と、を有している。ライナ１２は、ガスバリア性を有する材料（例えば、ポリエチレンやポリプロピレン，ナイロン，ＥＶＨＯ（エチレン−ビニルアルコール共重合体），その他の樹脂など）により形成された中空の樹脂ライナである。尚、ライナ１２は、高圧タンク１の軽量化を図るうえでは樹脂ライナであることが望ましいが、例えばアルミニウムなどの材料により形成された金属ライナであってもよい。ライナ１２は、軸方向Ａに延びており、所定の軸方向長さを有している。また、ライナ１２は、略均一な外径及び略均一な内径を有し、タンク室１１の耐圧が所定圧となるように所定の径方向厚さを有している。ライナ１２の軸方向両端部にはそれぞれ、円形の開口孔１４が設けられている。
【００１５】
口金１３は、ステンレスやアルミニウムなどの金属により略半球状（すなわちドーム状）に形成されている。口金１３は、ドーム側とは軸方向反対側の筒部にてライナ１２の開口孔１４に嵌入されることによりライナ１２の軸方向両端部それぞれに取り付け固定される。口金１３は、ボス部１５と、連通孔１６と、を有している。ボス部１５は、ドーム側の頂点近傍から軸方向Ａの外方へ突出している。連通孔１６は、ボス部１５の中心に開けられており、高圧タンク１の外部とタンク室１１とを連通している。連通孔１６には、バルブ（図示せず）が螺合により取り付けられる。連通孔１６は、このバルブにより閉じられる。
【００１６】
高圧タンク１は、シール部材２０を備えている。シール部材２０は、組付後におけるライナ１２の内周面と口金１３の外周面との径方向に空いた隙間に配置されている。シール部材２０は、その隙間を埋めることによりライナ１２と口金１３との間をシールすることが可能である。尚、シール部材２０は、容器本体１０のライナ１２と口金１３との組付後、例えば口金１３に設けられた抜け防止リブなどにより、収容空間からタンク室１１へ抜けるのを阻止されている。
【００１７】
高圧タンク１は、図１−図４に示す如く、補強層３０を備えている。補強層３０は、容器本体１０の外面を覆う層である。補強層３０は、繊維強化部材３１により形成されている。繊維強化部材３１は、カーボン繊維やガラス繊維，アラミド繊維などの高強度繊維により形成されている。繊維強化部材３１には、エポキシ樹脂などの熱硬化性樹脂が含浸されている。補強層３０は、繊維強化部材３１が容器本体１０の外面に巻き付けられることにより形成される。尚、繊維強化部材３１の巻き付け速度は、略一定であってよい。この繊維強化部材３１の巻き付けでは、繊維強化部材３１が容器本体１０の径方向に幾重にも重ねられる。補強層３０は、繊維強化部材３１が容器本体１０の外面に巻き付けられてその容器本体１０の外面を被覆した後に、加熱により樹脂硬化（乾燥）させることにより成形される。
【００１８】
尚、上記した繊維強化部材３１の巻き付けは、フィラメントワインディング（ＦＷ）法により一本の糸状の繊維強化部材３１が容器本体１０の外面に連続的に繰り返し巻き付けられるものであってもよいし、また、まず、一本の糸状の繊維強化部材からシート状の繊維強化束が形成され、その後、シートワインディング（ＳＷ）法によりその繊維強化束が容器本体１０の外面に複数層に巻き付けられるものであってもよい。また、上記した樹脂硬化は、例えば、所定温度（例えば、ＣＦＲＰの場合は１３０℃）での加熱が所定時間（例えば、ＣＦＲＰの場合は２４時間）連続して実施されることにより実現されてよい。
【００１９】
高圧タンク１は、（１）ライナ１２と口金１３とが組み付けられて互いに取り付け固定されかつシール部材２０によりシールされ、（２）そのライナ１２と口金１３とが組み付けられた容器本体１０の外面に繊維強化部材３１が巻き付けられることで補強層３０が形成され、（３）その容器本体１０の外面を被覆した補強層３０が樹脂硬化されることにより製造される。このように高圧タンク１が製造されると、容器本体１０の内部（径方向内側）には、閉塞されたタンク室１１が形成される。この閉塞されたタンク室１１には、ガスが充填される。タンク室１１へのガスの充填は、規定圧（例えば７００気圧）まで行われることが可能である。
【００２０】
高圧タンク１において、補強層３０は、容器本体１０の形状や材質などに応じてその容器本体１０が最適に補強されるように、部位に応じて厚さが変わることがある。例えば、要求される補強強度が小さい部位では、補強層３０の厚さは小さくなり、一方、要求される補強強度が大きい部位では、補強層３０の厚さは大きくなる傾向にある。しかし、補強層３０が形成完了後に高圧タンク１の外部から加熱硬化される場合は、補強層３０の厚さが小さいときは、その補強層３０の表面部と奥部とで温度差は生じ難いので、両部位間で含浸樹脂の硬化タイミングにあまり大きな差は生じないが、補強層３０の厚さが大きいと、その補強層３０の表面部と奥部とで温度差が生じ易くなるので、両部位間で生じる含浸樹脂の硬化タイミングの差が大きくなるおそれがある。硬化タイミングの差が大きいと、補強層で硬化収縮差による歪みが発生し強度が低下し易くなってしまう。
【００２１】
本実施形態の高圧タンク１は、硬化促進剤４０を備えている。硬化促進剤４０は、補強層３０を形成する繊維強化部材３１に付与ないし塗布されるものである。硬化促進剤４０は、繊維強化部材３１に含浸されている熱硬化性樹脂の硬化反応を促進させる役割を有している。尚、硬化促進剤４０としては、繊維強化部材３１に含浸される熱硬化性樹脂の種類に適した種類が用いられる。硬化促進剤４０は、一般的に、繊維強化部材３１への付与量が大きいほど、その繊維強化部材３１に含浸されている熱硬化性樹脂の硬化反応を促進して、その硬化速度を大きくする特性を有する。
【００２２】
硬化促進剤４０は、繊維強化部材３１が容器本体１０の外面に巻き付けられる直前にその繊維強化部材３１に付与される。繊維強化部材３１への硬化促進剤４０の付与は、図５に示す如く、塗布装置５０により行われる。塗布装置５０は、容器本体１０の外面への繊維強化部材３１の巻き付けが行われる工程の近傍（すなわち、前工程）に配置されている。そして、塗布装置５０は、その巻き付けが実施されている過程で、繊維強化部材３１の各部位に対して当該部位が容器本体１０の外面に巻き付けられる直前に順次、硬化促進剤４０を付与する。塗布装置５０による硬化促進剤４０の付与は、繊維強化部材３１が容器本体１０の外面への巻き付けのために搬送されながら繊維強化部材３１に対して連続的に行われる。塗布装置５０は、繊維強化部材３１に付与する硬化促進剤４０の付与量（すなわち、塗布量）を可変させることが可能である。具体的には、塗布装置５０は、噴射ノズルから噴射する単位時間当たりの噴射量を可変させることで、繊維強化部材３１の単位体積当たりに付与する硬化促進剤４０の付与量を可変させることが可能である。
【００２３】
高圧タンク１は、塗布装置５０により繊維強化部材３１に硬化促進剤４０が付与されながらその繊維強化部材３１が容器本体１０の外面に巻き付けられた後、その繊維強化部材３１に含浸されている熱硬化性樹脂が加熱硬化されることにより補強層３０が成形された状態になる。熱硬化性樹脂の加熱硬化は、図６に示す如く、加熱装置６０により行われる。加熱装置６０は、容器本体１０の外面への繊維強化部材３１の巻き付けが行われる工程の近傍（すなわち、後工程）に配置されている。加熱装置６０は、容器本体１０の外面に補強層３０が形成された高圧タンク１を加熱する。加熱装置６０は、例えば、高圧タンク１の外面を囲むように形成されている。尚、加熱装置６０は、高圧タンク１の容器本体１０の内面側にも配置されてもよい。加熱装置６０による高圧タンク１の加熱は、所定温度（例えば、１３０℃）で所定時間（例えば、２４時間）継続して行われる。
【００２４】
次に、高圧タンク１の補強層３０の形成方法について説明する。
ライナ１２と口金１３とが組み付けられた容器本体１０が形成されると、次に、その容器本体１０の外面に糸状又はシート状の繊維強化部材３１が巻き付けられる。その繊維強化部材３１の各部位には、その部位が容器本体１０の外面に巻き付けられる直前に順次、塗布装置５０から硬化促進剤４０が付与される。
【００２５】
塗布装置５０が繊維強化部材３１に付与する硬化促進剤４０の付与量は、その繊維強化部材３１が補強層３０内で位置する部位に応じて可変される。補強層３０における表面からの距離（深さ）が大きい部位は、加熱装置６０により加熱され難く、硬化し難い。一方、硬化促進剤４０の付与量が多いほど、繊維強化部材３１が硬化し易い。
【００２６】
そこで、本実施形態では、繊維強化部材３１が位置する補強層３０での部位に応じて、硬化促進剤４０が付与される繊維強化部材３１の単位体積当たりの付与量の分布が予め定められている。例えば図７に示す如く、その付与量は、補強層３０の表面からの深さに応じて、Ｓ１〜Ｓ４（尚、Ｓ１＜Ｓ２＜Ｓ３＜Ｓ４とする。）の４段階に定められている。塗布装置５０は、上記の如く定められている繊維強化部材３１の単位体積当たりの硬化促進剤４０の付与量の分布に従って、容器本体１０の外面に巻き付けられる繊維強化部材３１の補強層３０での部位ごとに、繊維強化部材３１の単位体積当たりに付与する硬化促進剤４０の付与量を算出する。そして、繊維強化部材３１に単位体積当たり、その繊維強化部材３１の補強層３０での部位に応じた付与量だけ硬化促進剤４０を付与する。
【００２７】
この構成によれば、繊維強化部材３１の補強層３０での部位に応じて、繊維強化部材３１の単位体積当たりに付与する硬化促進剤４０の付与量を変更することができる。具体的には、その付与量を、補強層３０の表面に近い繊維強化部材３１の部位ほど少なく、補強層３０の表面から深い繊維強化部材３１の部位ほど多くすることができる。上記の如く繊維強化部材３１の補強層３０での部位に応じて単位体積当たりの付与量が変更されれば、補強層３０の厚さが大きい繊維強化部材３１の部位では、補強層３０の厚さが小さい繊維強化部材３１の部位に比べてその単位体積当たりの付与量が多くなる。
【００２８】
このように繊維強化部材３１の単位体積当たりに付与する硬化促進剤４０の付与量が、補強層３０の表面から深い繊維強化部材３１の部位ほど多くなり、補強層３０の厚さが大きい繊維強化部材３１の部位ほど多くなれば、補強層３０の奥部における含浸樹脂が硬化促進剤４０によって硬化促進される傾向になる。このため、繊維強化部材３１の巻き付けが完了して補強層３０の成形が行われた高圧タンク１が加熱装置６０により加熱硬化される場合において、補強層３０の厚さ方向及び長手方向の全体に亘って、すなわち、補強層３０での表面部と奥部との間及び補強層３０の厚さが大きい部位と小さい部位との間での含浸樹脂の硬化に要する時間のズレを抑えることができ、補強層３０内での硬化タイミングの差を小さくして均一に硬化させることができる。従って、補強層３０が厚さの異なる部位を含むときに、その補強層３０での加熱硬化に起因する硬化収縮差を抑えて歪みの発生を抑えることができる。
【００２９】
また、この構成においては、加熱装置６０による繊維強化部材３１の加熱硬化が、容器本体１０の外面への繊維強化部材３１の巻き付け完了後に行われるので、繊維強化部材３１の巻き付けと加熱硬化とを並行して行うことは不要である。このため、繊維強化部材３１の巻き付けられた部位が加熱硬化されるまで次層の巻き付けを待つことは不要であるので、高圧タンク１の製造時間を短くすることができる。従って、補強層３０での加熱硬化に起因する歪みの発生を抑えつつ、高圧タンク１を短時間で製造することができ、高圧タンク１の製造を簡易な構成で実現することができる。
【００３０】
ところで、上記の実施形態においては、補強層３０が厚さの異なる部位を含むときに加熱硬化に起因する補強層３０での歪みの発生を抑えるうえで、その補強層３０の厚さに応じてひいては繊維強化部材３１が補強層３０内で位置する部位に応じて、塗布装置５０から噴射される単位時間当たりの噴射量を可変させることにより、繊維強化部材３１の単位体積当たりに付与される硬化促進剤４０の付与量を変更することとしている。しかし、本発明はこれに限定されるものではない。塗布装置５０による単位時間当たりの噴射量の可変に代えて、その噴射量を一定に維持しつつ、補強層３０を構成する繊維強化部材３１を容器本体１０の外面に巻き付ける際の巻き付け速度（すなわち、送り速度）を変更することにより、繊維強化部材３１の単位体積当たりの硬化促進剤４０の付与量を変更することとしてもよい。
【００３１】
また同様に、塗布装置５０による単位時間当たりの噴射量及び容器本体１０の外面への繊維強化部材３１の巻き付け速度をそれぞれ一定に維持しつつ、塗布装置５０から繊維強化部材３１に付与される硬化促進剤４０全体に占める、繊維強化部材３１に含浸されている熱硬化性樹脂を硬化させる主剤の濃度を変更することにより、繊維強化部材３１の単位体積当たりの硬化促進剤４０の付与量を変更することとしてもよい。
【００３２】
また、上記の実施形態においては、補強層３０が厚さの異なる部位を含むときに加熱硬化に起因する補強層３０での歪みの発生を抑えるうえで、繊維強化部材３１の単位体積当たりの硬化促進剤４０の付与量を、補強層３０の厚さに応じて、具体的には、図７及び図８に示す如く繊維強化部材３１が補強層３０内で位置する部位に応じて変更することとしている。しかし、本発明はこれに限定されるものではない。繊維強化部材３１の単位体積当たりの硬化促進剤４０の付与量を、単に補強層３０の厚さに応じて変更することとしてもよい。
【００３３】
すなわち、補強層３０の厚さに応じて、硬化促進剤４０が付与される繊維強化部材３１の単位体積当たりの付与量の分布が予め定められ、例えば図９に示す如く、その付与量は、補強層３０の厚さに応じて、Ｓ１〜Ｓ４の４段階に定められる。具体的には、図１０に示す如く、補強層３０の厚さが小さい繊維強化部材３１の部位では全体として、繊維強化部材３１の単位体積当たりの硬化促進剤４０の付与量が少なくされ、補強層３０の厚さが大きい繊維強化部材３１の部位では全体として、繊維強化部材３１の単位体積当たりの硬化促進剤４０の付与量が多くされる。この変形形態においては、複雑な制御を伴うことなく簡易な構成で上記の実施形態と同様の効果を得ることができる。
【００３４】
また、上記の実施形態においては、塗布装置５０が、容器本体１０の外面への繊維強化部材３１の巻き付けが行われる工程の前工程に配置されており、その巻き付けが実施されている過程で、繊維強化部材３１の各部位に対して当該部位が容器本体１０の外面に巻き付けられる直前に順次、硬化促進剤４０を付与する。しかし、本発明はこれに限定されるものではない。例えば、繊維強化部材３１自体が製造される段階で、その繊維強化部材３１の素材自体に硬化促進剤４０を混ぜることとしてもよく、繊維強化部材３１の補強層３０での部位に応じて単位体積当たりの硬化促進剤４０の付与量を変更することとしてもよい。
【００３５】
尚、本発明は、上述した実施形態や変形形態に限定されるものではなく、本発明の趣旨を逸脱しない範囲で種々の変更を施すことが可能である。
【符号の説明】
【００３６】
１：高圧タンク、１０：容器本体、１１：タンク室、１２：ライナ、１３：口金、３０：補強層、３１：繊維強化部材、４０：硬化促進剤、５０：塗布装置、６０：加熱装置。
【図１】
2019178702.tif 000003
【図２】
2019178702.tif 000004
【図３】
2019178702.tif 000005
【図４】
2019178702.tif 000006
【図５】
2019178702.tif 000007
【図６】
2019178702.tif 000008
【図７】
2019178702.tif 000009
【図８】
2019178702.tif 000010
【図９】
2019178702.tif 000011
【図１０】
2019178702.tif 000012